АНКЕРНЫЙ ШТЫРЬ И СПОСОБ ЕГО ИЗГОТОВЛЕНИЯ

1. Анкерный штырь, содержащий:
штыревой участок, содержащий корпусной участок, имеющий первый конец и второй конец, между которыми находится промежуточный участок;
клиновидную деталь, которая в рабочем состоянии соединена со вторым концом штыревого участка, причем клиновидная деталь содержит корпус, имеющий в основном профиль в виде усеченного конуса, при этом клиновидная деталь образована из материала, имеющего твердость по Виккерсу ориентировочно от 218 HV до 290 HV; и
втулку, установленную на штыревом участке у второго конца, смежного с клиновидной деталью, причем втулка образована из материала, имеющего твердость по Виккерсу ориентировочно от 218 HV до 290 HV.
2. Анкерный штырь по п.1, в котором клиновидная деталь образована из материала, имеющего твердость по Виккерсу ориентировочно от 220 HV до 265 HV.
3. Анкерный штырь по п.1, в котором втулка образована из материала, имеющего твердость по Виккерсу ориентировочно от 220 HV до 265 HV.
4. Анкерный штырь по п.1, в котором втулка образована из материала, имеющего твердость по Виккерсу, которая отличается от твердости по Виккерсу материала, образующего клиновидную деталь.
5. Анкерный штырь по п.1, в котором втулка образована из материала, имеющего твердость по Виккерсу, которая в основном равна твердости по Виккерсу материала, образующего клиновидную деталь.
6. Анкерный штырь по п.1, в котором твердость по Виккерсу измеряют до глубины ориентировочно от 0,005 дюйма (0,127 мм) до 0,025 дюйма (0,635 мм).
7. Анкерный штырь по п.1, в котором клиновидная деталь образована из доэвтектической стали.
8. Анкерный штырь по п.7, в котором клиновидная деталь образована из среднеуглеродистой стали.
9. Анкерный штырь по п.7, в котором среднеуглеродистая сталь выбрана из марок стали ориентировочно от 1030 до 1060.
10. Анкерный штырь по п.1, в котором втулка образована из доэвтектической стали.
11. Анкерный штырь по п.9, в котором втулка образована из среднеуглеродистой стали.
12. Анкерный штырь по п.11, в котором среднеуглеродистая сталь выбрана из марок стали ориентировочно от 1030 до 1060.
13. Анкерный штырь по п.1, в котором втулка образована из мартенситной стали.
14. Анкерный штырь по п.13, в котором втулка образована из предварительно закаленной мартенситной стали.
15. Анкерный штырь, содержащий:
штыревой участок, содержащий корпусной участок, имеющий первый конец и второй конец, между которыми находится промежуточный участок;
клиновидную деталь, которая в рабочем состоянии соединена со вторым концом штыревого участка, причем клиновидная деталь содержит корпус, образованный из материала, имеющего твердость по Виккерсу ориентировочно от 218 HV до 290 HV; и
втулку, установленную на штыревом участке у второго конца, смежного с клиновидной деталью, причем втулка образована из доэвтектической стали, имеющей твердость по Виккерсу ориентировочно от 218 HV до 290 HV.
16. Анкерный штырь по п.15, в котором втулка образована из материала, имеющего твердость по Виккерсу, которая в основном равна твердости по Виккерсу материала, образующего клиновидную деталь.
17. Анкерный штырь по п.16, в котором твердость по Виккерсу клиновидной детали измеряют до глубины ориентировочно от 0,005 дюйма (0,127 мм) до 0,025 дюйма (0,635 мм).
18. Анкерный штырь по п.17, в котором твердость по Виккерсу втулки измеряют до глубины ориентировочно от 0,005 дюйма (0,127 мм) до 0,025 дюйма (0,635 мм).
19. Анкерный штырь по п.15, в котором втулка образована из мартенситной стали.
20. Анкерный штырь по п.19, в котором втулка образована из предварительно закаленной мартенситной стали.
21. Анкерный штырь по п.15, в котором доэвтектическая сталь, из которой образована клиновидная деталь, содержит среднеуглеродистую сталь, которая выбрана из марок стали ориентировочно от 1030 до 1060.
22. Анкерный штырь по п.15, в котором доэвтектическая сталь, из которой образована втулка, содержит среднеуглеродистую сталь, которая выбрана из марок стали ориентировочно от 1030 до 1060.
23. Способ изготовления анкерного штыря, который включает в себя следующие операции:
образование штыревого участка, который содержит корпусной участок, имеющий первый конец и второй конец, между которыми находится промежуточный участок;
использование клиновидной детали, образованной из доэвтектической стали, имеющей твердость по Виккерсу ориентировочно от 218 HV до 290 HV, у второго конца штыревого участка; и
прикрепление втулки, образованной из доэвтектической стали, имеющей твердость по Виккерсу ориентировочно от 218 HV до 290 HV, к штыревому участку, у второго концевого участка, смежного с клиновидной деталью.
24. Способ по п.23, в котором доэвтектическая сталь, из которой образованы по меньшей мере клиновидная деталь и/или втулка, представляет собой среднеуглеродистую сталь, которая выбрана из марок стали ориентировочно от 1030 до 1060.
25. Способ по п.23, в котором втулка образована из материала, имеющего твердость по Виккерсу, в основном равную твердости по Виккерсу материала, из которого образована клиновидная деталь.